(57)【要約】【課題】            農業用フィルムへ塗布する遮光塗布液として、塗料中に均一に遮光剤を含有させることができ、したがってフィルム上に均一に遮光剤を分散・塗布することにより、簡便に遮光効果が得られ、かつ、フィルム上に形成させる遮光塗膜の耐水性の持続時間を調整することができ、その遮光塗布膜を特別な除去液で除去する必要のない遮光塗布液を提供すること。【解決手段】        白色顔料、４０未満の酸価を有する樹脂ディスパージョンおよび水性溶媒として水からなることを特徴とする遮光塗布液であり、具体的には、水１００重量部に対して白色顔料、特に炭酸カルシウム１〜６０重量部、４０未満の酸価を有する樹脂ディスパージョンを固形分として０．５〜１０重量部添加してなることを特徴とする遮光塗布液である。【選択図】          なし【特許請求の範囲】
【請求項１】
白色顔料、４０未満の酸価を有する樹脂ディスパージョン、水性溶媒として水からなることを特徴とする遮光塗布液。
【請求項２】
水１００重量部に対して白色顔料１〜６０重量部、４０未満の酸価を有する樹脂ディスパージョンを樹脂固形分として０．５〜１０重量部添加してなることを特徴とする請求項１記載の遮光塗布液。
【請求項３】
白色顔料が炭酸カルシウムであることを特徴とする請求項１または請求項２に記載の遮光塗布液。
【請求項４】
農業用フィルムの表面に遮光塗布液を塗布して得られる遮光塗膜において、遮光塗布液が、白色顔料、４０未満の酸価を有する樹脂ディスパージョン、水性溶媒として水からなり、遮光塗布膜の持続性を遮光塗布液の樹脂ディスパージョンの樹脂固形分を０．５〜１０重量部の範囲で添加量を調整することを特徴とする遮光塗布膜。
【発明の詳細な説明】
【技術分野】
【０００１】
本発明は、ハウス栽培あるいはトンネル栽培に使用する農業用フィルムに適用する遮光塗布液に関する。
【背景技術】
【０００２】
ハウス栽培あるいはトンネル栽培に関し、農業用フィルムハウス内で栽培される作物にとって、透過する太陽光線が強すぎ、作物に焼けなどの悪影響を与える場合がある。特に夏場の作物の焼けを防止するため、石灰などの無機物を水に分散させ、農業用ハウスフィルム吹きかけて石灰などの無機物の皮膜を形成させ、遮光するという手段が採用されてきている。しかしながら、この方法では、フィルム上に均一に塗布することが困難であり、また、石灰などの無機物の皮膜が脆いため、長時間維持できず、雨が降ると簡単に流れ落ちてしまう等の欠点があった。
【０００３】
そこで、最近になって、顔料含有の遮光用ペイント（遮光塗料）を農業用フィルムにスプレーで散布・塗布し、フィルム上に遮光塗膜を形成させ、遮光を行う方法が提案されている（特許文献１）。この農業用フィルムに遮光ペイントを散布・塗布する方法にあっては、特定の粘度に調整した顔料含有の白色水性エマルジョン塗料を使用するものであり、フィルム上への遮光塗膜の形成は優れたものである。
【０００４】
しかしながら、この遮光塗布膜が不要になった場合、塗布した遮光塗料を除去しなければならないが、これら塗布膜を形成するエマルジョン塗料自体は、不要時の除去を可能とする処方で配合されているものではない。したがって、例えば、冬場においてハウス内に太陽光線の透過を必要とする場合には、界面活性剤を含有する強力な除去液あるいは有機溶媒等で遮光塗膜を除去するか、新たな農業用フィルムを展張する必要があった。
【０００５】
このような点を改良するものとして、最近除去可能な保護コーティングが提案されている（特許文献２）。この除去可能な保護コーティングは、強塩基および錯体形成剤を含む除去液により除去可能な保護コーティングであって、顔料とバインダーとしてビニルポリマー系の高分子化合物を使用したものであり、除去液として強塩基および錯体形成剤としてニトリロ３酢酸の３ナトリウム塩を使用したものである。
【０００６】
当該保護コーティング液にあっては、バインダーとして４０〜２５０の酸価を有するビニルポリマー系の高分子化合物を使用している。この酸価は、ポリマー系バインダーについて、１連鎖あたりのフリーカルボン酸基の平均数と関係するものであり、酸価が大きなものであればあるほど、耐水性が無くなり水に溶けやすくなる。また、酸価が小さなものであれば、水に溶けにくい性質を有するものである。この特許文献２で提案されている保護コーティングは、酸価が４０〜２５０と比較的低いものであり、したがって耐水性があり、保護コーティングを除去するためには、除去液中に強塩基化合物ならびに界面活性剤を添加しなくてはならず、そのため液が泡立ち、液の調製がしづらいという問題点があった。
【０００７】
【特許文献１】特開２００２−１１９１４８号公報
【特許文献２】特表２００１−５２１９４４号公報
【０００８】
この点を改良するべく、本発明者は酸価の値について鋭意検討した結果、酸価が４０未満の樹脂を使用した場合であっても、その耐水性が完全に確保されたものではなく、また当該樹脂の特性として、エマルジョンとは異なる分散状態の樹脂ディスパージョンとしてフィルム上に分散・散布され、形成された遮光塗膜は、雨などの水により徐々に流れ落ちるものであることが判明した。したがって、その樹脂ディスパージョン中の樹脂の添加量を適宜調整することにより、フィルム上に形成させる遮光塗膜の持続性の持続時間を調整することができ、特別に除去液を必要としないものであることを確認し、本発明を完成させるに至った。
【発明の開示】
【発明が解決しようとする課題】
【０００９】
したがって本発明は、上記問題点に鑑み、農業用フィルムへ塗布する遮光塗布液として、塗料中に均一に遮光剤を含有させることができ、したがってフィルム上に均一に遮光剤を分散・塗布することにより、簡便に遮光効果が得られ、かつ、フィルム上に形成させる遮光塗膜の耐水性の持続時間を調整することができ、その遮光塗布膜を特別な除去液で除去する必要のない遮光塗布液を提供することを課題とする。
【課題を解決するための手段】
【００１０】
かかる課題を解決するための本発明は、そのひとつの基本的態様として、白色顔料、４０未満の酸価を有する樹脂ディスパージョン、水性溶媒として水からなることを特徴とする遮光塗布液である。
【００１１】
より具体的な本発明は、水１００重量部に対して白色顔料１〜６０重量部、４０未満の酸価を有する樹脂ディスパージョンを固形分として０．５〜１０重量部添加してなることを特徴とする遮光塗布液である。
この場合、白色顔料としては、チタン白、酸化チタン、炭酸カルシウム、タルク、クレー、シリカ、マイカ、硫酸バリウム等をあげることができるが、なかでも炭酸カルシウムが好結果を与えた。
【００１２】
また本発明は、別の態様として、農業用フィルム表面に塗布した後、所望のフィルム展張期間が経過すれば、特別な除去液を使用することなく、雨などの水により除去し得るよう持続性を調整した遮光塗布膜に関する。具体的には、農業用フィルムの表面に遮光塗布液を塗布して得られる遮光塗膜において、遮光塗布液が、白色顔料、４０未満の酸価を有する樹脂ディスパージョン、水性溶媒として水からなり、遮光塗布膜の持続性を、遮光塗布液の樹脂ディスパージョンの樹脂固形分を０．５〜１０重量部部の範囲で添加量を調整することを特徴とする遮光塗布膜である。
【発明の効果】
【００１３】
本発明は、特に、遮光塗布液成分中に塗膜形成用の樹脂として、酸価が４０未満である樹脂を使用し、その樹脂がエマルジョンとは異なる樹脂ディスパージョンの形態で使用したこと、さらに樹脂の添加量を調整することにより、その塗膜が不要となった場合には、特別の除去液を使用することなく、雨などにより簡便に除去し得るものであり、したがって、除去液の調製をする必要がない。
【００１４】
除去液中に含まれる界面活性剤や、有機溶媒は、その種類によっては土壌中に残留し、作物の生育に悪影響を与える。さらに、生育した作物中における残留有機溶媒が問題となり、また、基材となる農業用フィルム自体の物性低下となる場合もある。本発明はこのような悪影響を与える点を回避し得る点に大きな特徴を有するものである。
【００１５】
また、ディスパージョンタイプの樹脂を使用し、エマルジョンタイプの非水溶性樹脂を使用しない点で、遮光塗布液の泡立ちが少なくなり、液の調製、ならびフィルム上への塗布が容易なものである特徴を有している。特にディスパージョンタイプの樹脂を使用したことより、エマルジョンタイプの非水溶性樹脂を用いた遮光塗布液にみられるフィルム上へ塗布した場合の遮光塗布液の泡たれが無い点で、特に優れたものである特徴を有する。
【００１６】
また本発明により、フィルム上に形成させる遮光塗膜の耐水性の持続時間を調整することができ、その除去にあたっては特別な除去液を必要としない。このような点は、従来の遮光塗布液にはみられない特異的効果である。
【発明を実施するための最良の形態】
【００１７】
本発明が提供する遮光塗布液中に含有される、遮光性を確保するために添加される白色顔料としては、チタン白、酸化チタン、炭酸カルシウム、タルク、クレー、シリカ、マイカ、硫酸バリウム等をあげることができる。これらの白色顔料はその１種でも、また複数種を選択し、組合せて使用することができる。
【００１８】
これらの白色顔料の中でも、炭酸カルシウムを使用するのがよいことが判明した。炭酸カルシウムは、本発明の遮光塗布液中に樹脂とともに含有され、農業フィルムに塗布された場合には、遮光被膜を形成させるものである。この場合の炭酸カルシウムの粒子径は一概には限定できないが、微細な平均粒子径を有する微粉末としての炭酸カルシウムを用いるのがよい。すなわち、当該炭酸カルシウムは、本発明の遮光塗布液中に均一に分散され、遮光性被膜を形成させるものであり、その粒径は微細なものであることが好ましい。なお、粒子径が大きな場合には、遮光塗布液中に炭酸カルシウムが沈降してしまい、塗布することが困難となり、またスプレー塗布を意図した場合には、かかるスプレー塗布ができず、したがって遮光性を確保することが困難となる。このような微細な炭酸カルシウムの中でも、特にコロイド状の炭酸カルシウムを使用するのがよい。
【００１９】
かかる微細な炭酸カルシウムの含有量としては、遮光剤として所望の遮光効果を発揮し得る量であればよく、水１００重量部に対して１〜６０重量部添加するのがよい。１量部未満であると所望の遮光効果を得ることが困難となり、また６０重量部を超えて添加してもそれ以上の遮光効果が得られず、かえって不経済であり、さらに遮光塗布液をスプレー塗布する際に目詰まりを生じ易く、好ましいものではない。
【００２０】
また、本発明が提供する農業用フィルムに適用する遮光塗布液においては、遮光塗布液中に含有される樹脂としては、フィルム上に塗布された遮光塗布液が乾燥し、無機遮光材である炭酸カルシウムを均一に保持した樹脂膜を形成するものである樹脂が使用される。
【００２１】
当該樹脂としては、その酸価が４０未満であり、数平均分子量が１０，０００〜１００，０００である水分散性の樹脂を使用する。そのような水分散性の樹脂としては、アクリル系樹脂、ウレタン系樹脂、ビニル系樹脂、ポリエステル系樹脂、エポキシ系樹脂等をあげることができるが、なかでも特に酸価が４０未満を有する水分散性アクリル系樹脂、水分散性ウレタン系樹脂が好ましく使用される。
【００２２】
これらの水分散性アクリル系樹脂あるいは水分散性ウレタン系樹脂にあっては、その酸価が４０を超える場合には、形成される樹脂塗膜の持続性が十分ではなく、必要とされる遮光塗布膜の保持期間を満たすことができない。
【００２３】
本発明が提供する遮光塗布液においては、上記の水分散性アクリル系樹脂あるいは水分散性ウレタン系樹脂は樹脂ディスパージョンタイプの樹脂として使用される。なお、本発明にいうディスパージョンタイプの樹脂とは、水溶性樹脂そのものと樹脂エマルジョンのいずれにも属さない、分散性の樹脂であり、その酸価が４０未満の値を有していることから、持続性がある程度確保されたものであり、遮光塗布液への添加量を調整することにより、塗膜自体の持続性を調整することが可能となる特徴を有している。
【００２４】
本発明が提供する遮光塗布液中における当該水分散性アクリル系樹脂あるいはウレタン樹脂の含有量は、水１００重量部に対して、樹脂固形分として０．１〜１０重量部添加するのがよい。０．１重量部未満であるとフィルム上への塗膜の形成が不十分なものとなり、また１０重量部を超える場合には、塗布作業性が低下するとともに、塗布後の乾燥に時間がかかり、それに反して塗膜の持続性はそれほど向上せず経済的ではない。
【００２５】
本発明の遮光塗布液には、上記した白色顔料、特に炭酸カルシウムの他に、必要に応じて、さらに硬化剤、防腐剤、増粘剤、減粘剤、分散剤、界面活性剤、酸化防止剤、紫外線吸収剤、アルコール類等を添加することができる。
【００２６】
なお、本発明が提供する遮光塗布液が適用し得る農業フィルムとしては、従来から農業用フィルムとして用いられているものを、いずれも使用することができる。そのようなフィルムの材質としては、例えば、ポリ塩化ビニルフィルム、ポリエステルフィルム、アクリル樹脂系フィルム、ポリエチレン系フィルム、ポリプロピレンフィルム、ポリウレタンフィルム、ガラス、酢酸ビニル系フィルム等を挙げることができる。
【００２７】
かかる農業用フィルムに対する本発明の遮光塗布液の塗布量は、固形分として０．１〜５０ｇ／ｍ２程度が好ましい。０．１ｇ／ｍ２未満であると、充分な遮光効果を得ることができない。また５０ｇ／ｍ２を超える場合には、塗工作業中に農業用フィルムから樹脂の落滴が生じ、好ましいものではない。
【００２８】
かくして、本発明の微細粒子径を有する白色顔料、特に微細炭酸カルシウム、４０未満の酸価を有する樹脂ディスパージョンおよび水性溶媒として水を含有する遮光塗布液は、農業用フィルム上にスプレー散布あるいは塗布されて塗膜を形成し、遮光塗布液中に均一に分散、含有される白色顔料により簡便にその遮光効果を得ることができる。
【００２９】
また、その遮光性塗膜は、添加する樹脂の酸価の値、ならびにその添加量によりその持続性が調整されている。したがって、遮光塗布液の塗布にあたっては、ハウス内で生育させる作物の種類、使用時期を勘案して、その樹脂の添加量を調整し、塗膜を形成させることにより、その後は雨など、あるいは水の散布により、容易に遮光塗膜を除去し得るのである。
【実施例】
【００３０】
以下に本発明を実施例および比較例により、より詳細に説明するが、本発明はこれらの実施例に限定されるものではない。
【００３１】
実施例１〜４：
下記表１に記載の処方（重量部）により、本発明の遮光塗布液を得た。得られた遮光塗布液を農業用ビニルハウスフィルムにスプレー塗工し、その遮光性、塗布性および持続性を一定の基準により評価し、その結果をあわせて表１中に示した。
【００３２】
【表１】
2005112967.tif 000002
【００３３】
＊１：炭酸カルシウムスラリー：ハイドロカーブ９０（平均粒子径：１．１μｍ、固形分７５％：添加量は固形分量で表示）備北粉化社製
＊２：界面活性剤：Ｌ−７７  日本ユニカー社製
＊３：アクリル系樹脂Ａ：ＳＰ−５０ＴＦ（水分散性アクリル樹脂：酸価４０未満、固形分３０％：添加量は固形分量で表示）日本純薬社製
＊４：ウレタン樹脂：ＸＡ−０２３（水溶性ウレタン樹脂：酸価４０未満、固形分３０％、添加量は固形分で表示）山南化学社製
【００３４】
＊５：遮光性については、以下の測定により評価した。
遮光塗布液を塗布した後、室温で乾燥させたフィルムの透明性を、目視により以下の基準で判定した。
◎：均一に白くなり透明感がない。
○：若干不均一であるが、透明感がない。
□：不均一であり、少し透明感がない。
△：かなり不均一であり、透明感がある。
×：全く透明である。
【００３５】
＊６：塗布性は、遮光塗布液をフィルム上に塗布液を塗布した状態を、目視により以下の基準で判定した。
◎：液垂れせず、均一に塗布できる。
○：やや液垂れするが、均一に塗布できる。
□：やや液垂れし、少し不均一になる。
△：液垂れし、不均一になる。
×：液垂れが激しく、不均一になる。
【００３６】
＊７：持続性については、以下の測定により評価した。
遮光塗布液を塗布した後、室温で乾燥させたフィルムを野外に暴露し、塗膜の状態を目視により以下の基準で判定した。
◎：塗布後約６０日間塗膜を保持し、その後流れ落ちる。
○：塗布後約４０日間塗膜を保持し、その後流れ落ちる。
□：塗布後約２０日間塗膜を保持し、その後流れ落ちる。
△：塗布後約１０日間塗膜を保持し、その後流れ落ちる。
×：塗布後塗膜が全て流れ落ちた。
注８：塗布後約６０日間塗膜を保持するが、その後除去には除去液が必要であった。
【００３７】
比較例１〜５：
上記実施例と同様に、下記表２に記載の処方（重量部）により、比較例の遮光塗布液を得た。得られた遮光塗布液を農業用ビニルハウスフィルムにスプレー塗工し、その遮光性、塗布性および持続性を一定の基準により評価し、その結果をあわせて表中に示した。
【００３８】
【表２】
2005112967.tif 000003
【００３９】
表中の＊１〜＊８は表１と同様である。
＊９：アクリル系樹脂Ｂ：ＡＴ−５１５（水分散性アクリル樹脂：酸価約１１０、固形分３０％：添加量は固形分量で表示）日本純薬社製
＊１０：Ａ−６１２（アクリル系エマルジョン樹脂）楠本化成社製
注１１：吹付けができないため評価不能
注１２：吹付けができない。
【００４０】
以上の実施例１〜４および比較例１〜５の結果からも明らかなように、本発明の遮光塗布液は、農業用フィルムへの塗布することで、良好な遮光性が得られ、吹付け塗工性も優れ、フィルム上に形成される塗膜の持続性が調整されており、除去液を使用することなく塗膜が除去し得るものであることが理解される。
これに対して比較例の遮光塗布液は、炭酸カルシウムを含有しないと全く遮光性を確保することができず、また、炭酸カルシウムの含有量が多い場合には、吹付けの際に目詰まりが生じ、吹付け自体が困難なものである。さらに、炭酸カルシウムの平均粒子径が大きい場合には、沈降して塗布できないものであることが理解される。
また、酸価が約１１０である水分散性アクリル系樹脂を使用する本発明の遮光塗布液は、持続性が劣るものであった。
また、水分散性アクリル形樹脂と異なりエマルジョンタイプのアクリル樹脂を使用した場合には、形成された塗膜は、その除去には除去液の使用が必要であった。
【産業上の利用可能性】
【００４１】
以上記載したように、本発明のハウス栽培あるいはトンネル栽培に使用する農業用フィルムに適用する遮光塗布液は、白色顔料、特に炭酸カルシウム、酸価が４０未満である樹脂ディスパージョン、および水性溶媒として水を含有するものであり、遮光塗布液液中へ炭酸カルシウムを均一に分散させることが可能となり、遮光塗布液液の垂れを防止することができるものである。
【００４２】
また、樹脂の酸価が４０未満であるうえに、樹脂をディスパージョンタイプとして使用し、さらにその添加量を調整することにより、形成される遮光塗膜の持続性を調整し得るものであり、遮光性塗膜が不要となった場合においても、特別の除去液を使用することなく、雨などにより簡便に塗膜を除去し得るものであり、有機溶媒、あるいは界面活性剤を含有しなければ除去できない塗膜と異なり、土壌環境へ与える影響が少なく、加えて、ハウス、トンネル等の被覆材を廃棄、交換する必要が無くなり、農業従事者に対して、多大な経費節減をもたらす利点を有している。